СОСТАВ ДЛЯ ШАРЖИРОВАНИЯ ОГРАНОЧНЫХ ДИСКОВ
COMPOSITION OF BUFFING FACETING WHEELS

Изобретение относится к производству алмазного инструмента, а именно ограночных дисков для огранки алмазов в бриллианты.
Наиболее близким к заявляемому изобретению, принимаемому за прототип, является известный состав алмазосодержащей суспензии, состоящий из алмазного микропорошка, клея БФ-2 и гидролизного спирта, где клей БФ-2 является связующим для микропорошка, а гидролизный спирт - растворителем [1]. Состав наносится на рабочую поверхность ограночного диска методом напыления.
Недостатки состава алмазосодержащей суспензии обусловлены такими свойствами используемого клея БФ-2, как низкая теплостойкость - не выше 80°С, низкие адгезионные и триботехнические характеристики - сопротивление к отслаиванию составляет 0,98 кН/м. В то время как в зоне обработки алмаза образуются температуры до 700°С и значительные силы трения, что приводит к быстрому стиранию нанесенной алмазосодержащей суспензии с поверхности ограночного диска. В связи с этим эксплуатационные свойства ограночных дисков, шаржированных известным составом, очень низки, что отражается на производительности труда при огранке алмазов и затратах на восстановление работоспособности ограночного диска.
Задачей предлагаемого технического решения является повышение эксплуатационных свойств ограночного диска, повышение его износостойкости за счет адгезионной прочности, повышенной теплостойкости и высоких триботехнических характеристик алмазосодержащей суспензии.
Поставленная задача достигается путем введения в состав алмазосодержащей суспензии в качестве связующего, взамен клея БФ-2, полимерной композиции для клеевых паст [2], включающей эпоксидно-диановую хлорсодержащую смолу ЭХД, фенолоформальдегидную смолу СФ-010, а также модификатор - олигоуретандиэпоксид ППГ-3А при следующем соотношении, мас.%:
Эпоксидно-диановая хлорсодержащая смола ЭХД
65-70
Фенолоформальдегидная смола СФ-010
35-45
Олиоуретандиэпоксид ППГ-3А
3-5
Предлагаемая полимерная композиция, как видно из таблицы, по своим физическим свойствам значительно превосходит клей БФ-2, что позволяет применить ее при приготовлении алмазосодержащей суспензии в качестве связующего и, тем самым, повысить эксплуатационные качества ограночного диска.
Таблица
Свойства
Клей БФ-2 [3]
Полимерная композиция
Теплостойкость, °С
Не более 80
Не менее 320
Прочность при изгибе, м
Не более 3×10<sup>3</sup>
1,0×10<sup>3</sup>
Сопротивление к отслаиванию, кН
0,98
145
При исследовании известного уровня техники не было установлено аналогичных заявляемому составу алмазосодержащих суспензий, которые характеризовались бы совокупностью существенных признаков с достижением такого же технического результата, какой получен в предлагаемом техническом решении, что позволяет сделать вывод о его соответствии критериям «новизна» и «изобретательский уровень». Заявляемый состав может быть получен с применением известных материалов и технических средств, что говорит о его соответствии критерию «промышленная применимость».
Приготовление алмазосодержащей суспензии заключается в смешивании алмазного микропорошка с заявляемой полимерной композицией в пропорциях 1-1,5 весовых частей композиции на 1 вес. ч. алмазного микропорошка и разбавлении полученной смеси до вязкости, необходимой для ее напыления на ограночный диск, растворителем, состоящим из гидролизного спирта и ацетона в соотношении 1:1, в следующем соотношении компонентов на 1 вес. ч. алмазного порошка, мас.%:
Эпоксидно-диановая хлорсодержащая смола ЭХД
6,5-7,0
Фенолоформальдегидная смола СФ-010
3,2-4,0
Олиоуретандиэпоксид ППГ-3А
0,4
Спирто-ацетоновая смесь
86-90
После напыления предлагаемого состава на ограночный диск, последний подвергается термообработке при 150-200°С, что ускоряет процесс полимеризации состава.
Шаржирование ограночных дисков алмазосодержащей суспензией на основе заявляемой полимерной композиции повышает износостойкость диска при огранке алмазов в бриллианты в несколько раз.
Источники информации
1. Епифанов В.И., Песина А.Я., Зыков Л.В. Технология обработки алмазов в бриллианты. 3-е изд., перераб. и доп. М.: Высшая школа, 1982. С.234
2. Патент РФ №2388780 на изобретение «Полимерная композиция для клеевых паст».
3. ГОСТ 12172-74 Клеи фенолополивинилацетатные. Технические условия.